(57)【要約】【課題】低い誘電率と共に、高温高湿条件下における耐白化性を有する画像表示装置用粘着シートを提供すること。【解決手段】フィルム状の粘着層２と、上記粘着層２を挟むように積層された一対の基材層３、４と、を備えており、上記粘着層２は、アルキル基の炭素数が４〜１８であるアルキル（メタ）アクリレートに由来する構造単位及び（メタ）アクリロイル基を有するイソプレンに由来する構造単位を含む粘着性樹脂組成物から形成される画像表示装置用粘着シート１。【選択図】図１
2015229687.tif 000002
【特許請求の範囲】
【請求項１】
粘着層と、前記粘着層を挟むように積層された一対の基材層と、を備えており、
前記粘着層は、アルキル基の炭素数が４〜１８であるアルキル（メタ）アクリレートに由来する構造単位及び（メタ）アクリロイル基を有するイソプレンに由来する構造単位を含む粘着性樹脂組成物から形成される、画像表示装置用粘着シート。
【請求項２】
粘着層と、前記粘着層を挟むように積層された第１の基材層及び第２の基材層と、前記第２の基材層に更に積層されたキャリア層と、を備えており、
前記粘着層は、アルキル基の炭素数が４〜１８であるアルキル（メタ）アクリレートに由来する構造単位及び（メタ）アクリロイル基を有するイソプレンに由来する構造単位を含む粘着性樹脂組成物から形成される、画像表示装置用粘着シート。
【請求項３】
前記粘着層の膜厚が、１．０×１０２μｍ〜５．０×１０２μｍである請求項１又は２に記載の画像表示装置用粘着シート。
【請求項４】
請求項１〜３のいずれかに記載の画像表示装置用粘着シートが備える前記粘着層を介して、被着物同士を貼り合わせて積層体を得る工程と、
前記積層体を、２０℃〜８０℃及び０．１ＭＰａ〜０．８ＭＰａの条件で加熱加圧処理する工程と、を備える、画像表示装置の製造方法。
【請求項５】
前記被着物が、透明保護板、タッチパネル、及び画像表示ユニットから選択される少なくとも２種である、請求項４記載の画像表示装置の製造方法。
【請求項６】
画像表示ユニットと、
透明保護板と、
前記画像表示ユニット及び前記透明保護板の間に介在する、アルキル基の炭素数が４〜１８であるアルキル（メタ）アクリレートに由来する構造単位及び（メタ）アクリロイル基を有するイソプレンに由来する構造単位を含む粘着層と、
を有する、積層体を備える画像表示装置。
【請求項７】
画像表示ユニットと、
タッチパネルと、
透明保護板と、
前記タッチパネル及び前記透明保護板の間、又は前記画像表示ユニット及び前記タッチパネルの間に介在する、アルキル基の炭素数が４〜１８であるアルキル（メタ）アクリレートに由来する構造単位及び（メタ）アクリロイル基を有するイソプレンに由来する構造単位を含む粘着層と、
を有する、積層体を備える画像表示装置。
【発明の詳細な説明】
【技術分野】
【０００１】
本発明は、画像表示装置用粘着シート、画像表示装置の製造方法及び画像表示装置に関する。
【背景技術】
【０００２】
近年、画像表示装置における透明保護板又は情報入力装置（例えばタッチパネル等）と画像表示ユニットの表示面との間の空隙、又は透明保護板と情報入力装置との間の空隙を、空気と比較して屈折率が透明保護板、情報入力装置及び画像表示ユニットの表示面に近い透明材料で置換することにより、透過性を向上させ、画像表示装置の輝度及びコントラストの低下を抑える方法が提案されている（例えば特許文献１）。画像表示装置の例として液晶表示装置の略図例を図７、図８に示す。タッチセンサを内蔵した液晶表示装置は、透明保護板（ガラス又はプラスチック基板）Ｄ１、タッチセンサＤ２、偏光板Ｄ３、液晶表示セルＤ４で構成されており、液晶表示装置の割れ防止、応力及び衝撃の緩和、並びに、視認性の向上のために、透明保護板とタッチパネルとの間に粘着層Ｄ５が設けられ、更にタッチセンサと偏光板との間に粘着層Ｄ６が設けられる場合もある。また、透明保護板にタッチパネルが内蔵されたＤ７と偏光板との間に粘着層Ｄ８が設けられる場合もある。
【先行技術文献】
【特許文献】
【０００３】
【特許文献１】特開２００８−８３４９１号公報
【特許文献２】特開２０１０−１６３５９１号公報
【発明の概要】
【発明が解決しようとする課題】
【０００４】
上記画像表示装置の層構成の中でも、タッチセンサと偏光板の間に設けられた粘着層Ｄ６、及び、透明保護板にタッチセンサが内蔵されたＤ７と偏光板との間に設けられた粘着層Ｄ８の粘着シートでは、液晶表示装置から発生するノイズを除去し、タッチパネルの感度を上げる観点から、低誘電率化の要求がある。
【０００５】
また、上記画像表示装置の世界市場における使用拡大に伴い、高温高湿な気候にある地域における使用頻度が増加している。したがって、高温高湿条件下においても粘着シートが白化することなく、上記画像表示装置の視認性を低下させないことが求められている。
【０００６】
しかしながら、特許文献２に記載されている粘着剤は、２３℃、１００ｋＨｚにおける誘電率が４．３以上であり、このようなフィルム状の粘着剤は、画像表示装置の応答性を低下させる可能性がある。また、誘電率を低下させるために、粘着樹脂組成物の極性を低下させた粘着シートでは、高温高湿条件下に粘着シートを放置すると、ヘイズが上昇し、上記粘着シートを使用した画像表示装置の視認性が低下することが懸念される。
【０００７】
したがって、本発明は上記事情を鑑みてなされたものであり、２３℃、１００ｋＨｚにおける誘電率が充分に低く、高温高湿（６０℃、９５％ＲＨ）環境下に９６時間放置した場合においても、ヘイズが充分に低い画像表示用粘着シートを提供することを目的とする。
【課題を解決するための手段】
【０００８】
本発明者らは上記課題を解決するために鋭意研究した結果、アルキル基の炭素数が４〜１８であるアルキル（メタ）アクリレートに由来する構造単位及び（メタ）アクリロイル基を有するイソプレンに由来する構造単位を含む粘着性樹脂組成物から形成され、特定の物性を有する粘着層を備える粘着シートであれば上記課題を解決し得ることを見出した。本発明は、かかる知見に基づいて完成したものである。
【０００９】
すなわち、本発明は、粘着層と、上記粘着層を挟むように積層された一対の基材層と、を備えており、上記粘着層は、アルキル基の炭素数が４〜１８であるアルキル（メタ）アクリレートに由来する構造単位及び（メタ）アクリロイル基を有するイソプレンに由来する構造単位を含む粘着性樹脂組成物から形成される画像表示装置用粘着シートを提供する。
【００１０】
また、本発明は、粘着層と、上記粘着層を挟むように積層された第１の基材層及び第２の基材層と、上記第２の基材層に更に積層されたキャリア層と、を備えており、上記粘着層は、アルキル基の炭素数が４〜１８であるアルキル（メタ）アクリレートに由来する構造単位及び（メタ）アクリロイル基を有するイソプレンに由来する構造単位を含む粘着性樹脂組成物から形成される画像表示装置用粘着シートを提供する。
【００１１】
本発明の粘着シートにおける粘着層がアルキル基の炭素数が４〜１８であるアルキル（メタ）アクリレートに由来する構造単位及び（メタ）アクリロイル基を有するイソプレンに由来する構造単位を含む粘着性樹脂組成物から形成されることで、２３℃、１００ｋＨｚにおける誘電率を充分に低く、例えば３．０以下とすることができ、画像表示装置の感度低下を防止できる。また、本発明の粘着シートにおける粘着層によれば、６０℃、９５％ＲＨ環境下に９６時間以上放置した後のヘイズを充分に低く、例えば１．０％以下とすることができ、本発明の粘着シートが有する粘着層を備える画像表示用装置の視認性の低下を防止できる。
【００１２】
上記粘着シートにおける粘着層の厚さは、１．０×１０２μｍ〜５．０×１０２μｍであることが好ましい。上記粘着層の厚さを上記範囲とすることにより、耐衝撃性及び視認性により優れたものとなる。
【００１３】
さらに、本発明は、上記粘着シートが有する上記粘着層を介して、被着物同士を貼り合わせて積層体を得る工程と、上記積層体を、２０℃〜８０℃及び０．１ＭＰａ〜０．８ＭＰａの条件で加熱加圧処理する工程と、を含む、画像表示装置の製造方法を提供する。
【００１４】
本発明の粘着シートを用いることにより、例えば、液晶表示ユニット等の画像表示ユニットとタッチパネルの組み合わせ、同画像表示ユニットと透明保護板の組み合わせ、タッチパネルと透明保護板の組み合わせのような、画像表示装置に必要と思われる部材（被着物）同士を貼り合わせることが可能である。なお、本発明は、対象となる被着物が、透明保護板及びタッチパネルの組み合わせである場合に特に好適に用いることができる。同様に、本発明の粘着シートを用いることにより、画像表示装置の画像表示ユニットより視認側にある部材同士を貼合することも可能である。
【００１５】
そして、本発明は、画像表示ユニットと、透明保護板と、上記画像表示ユニット及び上記透明保護板の間に介在する上記粘着層と、を有する、積層体を備える画像表示装置を提供する。また、本発明は、画像表示ユニットと、タッチパネルと、透明保護板と、タッチパネル及び上記透明保護板の間、又は上記タッチパネル及び上記画像表示ユニットの間に介在する上記粘着層と、を有する積層体を備える画像表示装置を提供する。本発明の粘着シートは、誘電率が充分に低いため、画像表示装置の感度の低下を防止するのに好適であり、また、高温高湿条件下に放置した場合のヘイズの上昇を抑制できるため、画像表示装置の視認性の低下を充分に抑制することができる。
【発明の効果】
【００１６】
本発明によれば、粘着シートの誘電率が低く、かつ、高温高湿環境下に放置した場合においても視認性に優れる画像表示装置用粘着シートを提供することができる。また、本発明は、上記粘着シートを用いた画像表示装置の製造方法及び画像表示装置を提供することができる。
【図面の簡単な説明】
【００１７】
【図１】本発明に係る粘着シート（３層品）の一実施形態を示す斜視図である。
【図２】図１のＩＩ−ＩＩ線に沿った側面断面図である。
【図３】本発明の画像表示装置の一実施形態を示す断面図である。
【図４】本発明の画像表示装置の一実施形態を示す断面図である。
【図５】本発明に係る粘着シート（４層品）の一実施形態を示す斜視図である。
【図６】図５のＶＩ−ＶＩ線に沿った側面断面図である。
【図７】従来の画像表示装置を示す断面図である。
【図８】従来の画像表示装置を示す断面図である。
【発明を実施するための形態】
【００１８】
以下、本発明の好適な実施形態（第一実施形態及び第二実施形態）について説明をするが、本発明はこれらの実施形態に何ら限定されるものではない。なお、両実施形態で重複する記載については、第一実施形態においてのみ説明するものとし、第二実施形態の説明においては適宜記載を省略する。また、本明細書において「（メタ）アクリレート」という用語は、「アクリレート」又はそれに対応する「メタクリレート」を意味する。「（メタ）アクリル酸」等の類似の表現についても同様である。
【００１９】
［第一実施形態］
＜画像表示装置用粘着シートＩ（３層品）＞
本実施形態の画像表示装置用粘着シートは、粘着層と、上記粘着層を挟むように積層された一対の基材層と、を備えている。上記基材層の外縁は、上記粘着層の外縁よりも外側に張り出していることが好ましい。
【００２０】
すなわち、図１及び図２に示されるように、本実施形態に係る粘着シート１（３層品）は、透明なフィルム状の粘着層２と、粘着層２を挟むように積層された重剥離セパレータ３（一方の基材）及び軽剥離セパレータ４（他方の基材）とを備えている。この粘着層２は、例えば、携帯端末用のタッチパネル式ディスプレイ等の画像表示装置において、透明保護板とタッチパネルとの間、又はタッチパネルと液晶表示ユニットとの間に配置される透明なフィルムである。
【００２１】
粘着層２は、アルキル基の炭素数が４〜１８であるアルキル（メタ）アクリレートに由来する構造単位及び（メタ）アクリロイル基を有するイソプレンに由来する構造単位を含む、粘着性樹脂組成物から形成される。
【００２２】
粘着層２は、２３℃、１００ｋＨｚにおける誘電率が３．０以下であることが好ましい。また、粘着層２は画像表示装置の製造に用いるため、ヘイズが０．１％〜１．５％であることが好ましい。視認性の観点からは、上記ヘイズは、１．０％以下であることが好ましく、０．８％以下であることがより好ましく、０．５％以下であることが更に好ましい。ヘイズの下限値については０％に近いことが好ましいが、通常は０％より大きく、実用的な観点からは０．１％以上である。
【００２３】
ヘイズ（Ｈａｚｅ）とは、濁度を表わす値（％）であり、ランプにより照射され、試料中を透過した光の全透過率Ｔと、試料中で拡散され散乱した光の透過率Ｄより、（Ｄ／Ｔ）×１００として求められる。これらはＪＩＳ  Ｋ  ７１３６により規定されており、市販の濁度計、例えば、日本電色工業（株）製ＮＤＨ−２０００などにより容易に測定可能である。
【００２４】
粘着層２において、アルキル基の炭素数が４〜１８であるアルキル（メタ）アクリレートに由来する構造単位は、粘着性樹脂組成物を構成するポリマー成分に起因するものであってもよいし、モノマー成分に起因するものであってもよい。すなわち、該ポリマー成分中にアルキル基の炭素数が４〜１８であるアルキル（メタ）アクリレートに由来する構造単位を含有させることによって、粘着性樹脂組成物に当該構造単位を付与してもよいし、モノマー成分中にアルキル基の炭素数が４〜１８であるアルキル（メタ）アクリレートを含有させることで、当該構造単位を付与してもよい。ただし、当該構造単位はポリマー成分とモノマー成分の両者に起因するものであることが、粘着層２の透明性を向上する観点から好ましい。
【００２５】
アルキル基の炭素数が４〜１８であるアルキル（メタ）アクリレートに由来する構造単位は、粘着層２の主成分であることが好ましい。本発明において「主成分」とは、粘着層２を構成する成分中で最も多い成分を意味する。
アルキル基の炭素数が４〜１８であるアルキル（メタ）アクリレートに由来する構造単位の含有量は、粘着性、透明性及び取り扱い性を向上させる点から、粘着性樹脂組成物の全質量に対して、３０質量％以上であることが好ましく、４０質量％以上であることがより好ましく、５０質量％以上であることが更に好ましい。同様の観点から、同含有量は９０質量％以下であることが好ましく、８５質量％以下であることがより好ましく、８０質量％以下であることが更に好ましい。
【００２６】
粘着層２は、（メタ）アクリロイル基を有するイソプレンに由来する構造単位を含むことで、低誘電率と、高温高湿環境下におけるヘイズの上昇を防止できる効果と、を奏する。(メタ)アクリロイル基を有するイソプレンに由来する構造単位は、粘着性樹脂組成物を構成するポリマー成分に起因するものとすることができる。具体的には、（メタ）アクリロイル基を有するイソプレンに由来する構造単位を含むポリマー成分の含有量は、低誘電率と、高温高湿環境下におけるヘイズの上昇を防止できる効果を奏する観点から、粘着層２の全質量に対して、０．５質量％以上であることが好ましい。同様の観点から、同含有量は１０質量％以下であることが好ましく、５質量％以下であることがより好ましく、２質量％以下であることが更に好ましい。
【００２７】
なお、「（メタ）アクリロイル基を有するイソプレンに由来する構造単位」における「イソプレンに由来する構造単位」とは、下記式（３）で表される骨格を有する構造単位を意味する。「（メタ）アクリロイル基を有するイソプレンに由来する構造単位」において、（メタ）アクリロイル基は式（３）で表される骨格に直接結合していても、他の基を介して結合していてもよく、また式（３）で表される骨格におけるどの炭素原子に結合していてもよい。
【化１】
2015229687.tif 000003
【００２８】
粘着層２は、（メタ）アクリロイル基を有しないイソプレンに由来する構造単位を更に含んでいてもよい。
【００２９】
粘着層２の厚さは、使用用途及び方法により適宜調整されるため特に限定されないが、１．０×１０２μｍ以上であることが好ましく、１．２μｍ×１０２以上であることがより好ましく、１．３μｍ×１０２以上であることが更に好ましい。また、粘着層２の厚さは、５．０×１０２μｍ以下であることが好ましく、３．５×１０２μｍ以下であることがより好ましく、３．０×１０２μｍであることが更に好ましい。この範囲で使用した場合、ディスプレイ上に光学部材を貼合せるための透明な粘着シートとして特に優れた効果を発揮する。
【００３０】
また、粘着層２をタッチパネル及び透明保護板の間に用いる場合、粘着層２の２３℃、１００ｋＨｚでの誘電率は、タッチパネルの応答性を確保する観点から、５以下であることが好ましく、４以下であることがより好ましく、３以下であることが更に好ましい。同様の観点から、誘電率の下限値は、２以上であることが好ましい。
【００３１】
また、粘着層２は、例えば、重剥離セパレータ３上に、上記アルキル基の炭素数が４〜１８であるアルキル（メタ）アクリレートに由来する構造単位及び上記（メタ）アクリロイル基を有するイソプレンに由来する構造単位を含む粘着性樹脂組成物を、任意の厚みで塗工し、これに活性エネルギー線を照射して硬化させた後に所望の大きさに切断することで形成される。活性エネルギー線の光源としては、波長４００ｎｍ以下に発光分布を有するものが好ましく、例えば、低圧水銀灯、中圧水銀灯、高圧水銀灯、超高圧水銀灯、ケミカルランプ、ブラックライトランプ、メタルハライドランプ及びマイクロウェーブ励起水銀灯が使用できる。また照射エネルギーは特に限定されないが、８．０×１０２ｍＪ／ｃｍ２以上であることが好ましく、１．０×１０３ｍＪ／ｃｍ２以上であることがより好ましく、１．５×１０３ｍＪ／ｃｍ２以上であることが更に好ましい。また、５．０×１０３ｍＪ／ｃｍ２以下であることが好ましく、３．５×１０３ｍＪ／ｃｍ２以下であることがより好ましく、２．５×１０３ｍＪ／ｃｍ２以下であることが更に好ましい。
【００３２】
上記粘着性樹脂組成物は、（Ａ）（メタ）アクリルポリマー、（Ｂ）（メタ）アクリロイル基を分子内に１つ有するモノマー、（Ｃ）２以上の（メタ）アクリロイル基を有する架橋剤及び（Ｄ）光重合開始剤を含有することが好ましい。このような粘着性樹脂組成物において、アルキル基の炭素数が４〜１８であるアルキル（メタ）アクリレートに由来する構造単位は、（Ａ）（メタ）アクリルポリマー及び（Ｂ）（メタ）アクリロイル基を分子内に１つ有するモノマーの少なくとも一方の成分として導入することができ、（メタ）アクリロイル基を有するイソプレンに由来する構造単位は、（Ｃ）２以上の（メタ）アクリロイル基を有する架橋剤として導入することができる。
以下、粘着性樹脂組成物について説明する。
【００３３】
［（Ａ）成分：（メタ）アクリルポリマー］
（Ａ）成分は、（メタ）アクリロイル基を分子内に１つ有するモノマーを１種で重合するか又は２種以上組み合わせて共重合したものをいう。なお、本発明の効果を損なわない範囲であれば、（Ａ）成分は、（メタ）アクリロイル基を分子内に２個以上有する化合物、又は（メタ）アクリロイル基を有していない重合性化合物（アクリロニトリル、スチレン、酢酸ビニル、エチレン、プロピレン等の重合性不飽和結合を分子内に１個有する化合物、又は、ジビニルベンゼン等の重合性不飽和結合を分子内に２個以上有する化合物）を、（メタ）アクリルポリマーと共重合させたものであってもよい。
【００３４】
上記（メタ）アクリロイル基を分子内に１つ有するモノマーとしては、例えば、（メタ）アクリル酸；（メタ）アクリルアミド；メチル（メタ）アクリレート、エチル（メタ）アクリレート、ｎ−ブチル（メタ）アクリレート、イソブチル（メタ）アクリレート、ｔｅｒｔ−ブチル（メタ）アクリレート、ｎ−ペンチル（メタ）アクリレート、ｎ−ヘキシル（メタ）アクリレート、ｎ−オクチル（メタ）アクリレート、イソオクチル（メタ）アクリレート、２−エチルヘキシル（メタ）アクリレート、イソデシル（メタ）アクリレート、ドデシル（メタ）アクリレート（ｎ−ラウリル（メタ）アクリレート）、ステアリル（メタ）アクリレート等のアルキル基の炭素数が１〜１８であるアルキル（メタ）アクリレート；ベンジル（メタ）アクリレート、フェノキシエチル（メタ）アクリレート等の芳香環を有する（メタ）アクリレート；シクロヘキシル（メタ）アクリレート、イソボルニル（メタ）アクリレート、ジシクロペンタニル（メタ）アクリレート等の脂環式基を有する（メタ）アクリレート；テトラヒドロフルフリル（メタ）アクリレート；Ｎ，Ｎ−ジメチルアミノエチル（メタ）アクリレート、Ｎ，Ｎ−ジメチルアミノプロピル（メタ）アクリルアミド、Ｎ，Ｎ−ジメチル（メタ）アクリルアミド、Ｎ−イソプロピル（メタ）アクリルアミド、Ｎ，Ｎ−ジエチル（メタ）アクリルアミド、Ｎ−ヒドロキシエチル（メタ）アクリルアミド、（メタ）アクリロイルモルホリン、ダイアセトンアクリルアミド等の（メタ）アクリルアミド誘導体；２−（２−メタクリロイルオキシエチルオキシ）エチルイソシアネート、２−（メタ）アクリロイルオキシエチルイソシアネート等のイソシアネート基を有する（メタ）アクリレート；アルキレングリコール鎖含有（メタ）アクリレートなどが挙げられる。
【００３５】
（Ａ）成分は、ステアリル（メタ）アクリレートに由来する構造単位を含むことが好ましい。上記ステアリル（メタ）アクリレートに由来する構造単位の含有割合は、（Ａ）成分の全質量に対して、５０質量％以上であることが好ましく、６０質量％以上であることがより好ましく、７０質量％以上であることが更に好ましい。また、上記ステアリル（メタ）アクリレートに由来する構造単位の含有割合は、（Ａ）成分の全質量に対して、９５質量％以下であることが好ましく、９０質量％以下であることがより好ましい。ステアリル（メタ）アクリレートの含有割合が上記範囲であると、粘着層と透明保護板（ガラス基板、プラスチック基板等）との密着性がより向上し、粘着層と被着体間の剥がれを防止できる。このような含有割合のポリマーは、一般に、各モノマーを上記含有割合と同じ割合で配合し、共重合させることで得ることができる。また、重合率は、実質的に１００質量％に近づくようにすることが好ましい。
【００３６】
ステアリル（メタ）アクリレートとしては、ｎ−ステアリル（メタ）アクリレート（オクタデシル（メタ）アクリレートともいう）、イソステアリル（メタ）アクリレート（１６−メチルヘプタデシル（メタ）アクリレートともいう）等が挙げられ、その中でもイソステアリル（メタ）アクリレートが好ましい。これらのステアリル（メタ）アクリレートは２種類以上を組み合わせて使用してもよい。
【００３７】
ステアリル（メタ）アクリレートと共重合する他のモノマーとしては、上記に記載したものに限定されないが、ヒドロキシ基、モルホリノ基、アミノ基、カルボキシ基、シアノ基、カルボニル基、ニトロ基、アルキレングリコール由来の基等の極性基を有するモノマーが好ましい。これら極性基を有する（メタ）アクリレートによって、粘着層と透明保護板との粘着性が向上する。
【００３８】
特に、（Ａ）成分は、ステアリル（メタ）アクリレートと、下記一般式（１）で示されるアルキレングリコール鎖含有（メタ）アクリレートとの共重合体であることが好ましい。
ＣＨ２＝ＣＸＣＯＯ（ＣｐＨ２ｐＯ）ｑＲ      ・・・（１）
一般式（１）中、Ｘは水素原子又はメチル基を示し、Ｒは水素原子又は炭素数１〜１０のアルキル基を示し、ｐは２〜４の整数を示し、ｑは１〜１０の整数を示す。
【００３９】
一般式（１）で表されるアルキレングリコール鎖含有（メタ）アクリレートとしては、２−ヒドロキシエチル（メタ）アクリレート、１−ヒドロキシエチル（メタ）アクリレート、２−ヒドロキシプロピル（メタ）アクリレート、３−ヒドロキシプロピル（メタ）アクリレート、１−ヒドロキシプロピル（メタ）アクリレート、４−ヒドロキシブチル（メタ）アクリレート、３−ヒドロキシブチル（メタ）アクリレート、２−ヒドロキシブチル（メタ）アクリレート、１−ヒドロキシブチル（メタ）アクリレート等のヒドロキシ基含有（メタ）アクリレート；ジエチレングリコールモノ（メタ）アクリレート、トリエチレングリコールモノ（メタ）アクリレート、テトラエチレングリコールモノ（メタ）アクリレート、ヘキサエチレングリコールモノ（メタ）アクリレート等のポリエチレングリコールモノ（メタ）アクリレート；ジプロピレングリコールモノ（メタ）アクリレート、トリプロピレングリコールモノ（メタ）アクリレート、オクタプロピレングリコールモノ（メタ）アクリレート等のポリプロピレングリコールモノ（メタ）アクリレート；ジブチレングリコールモノ（メタ）アクリレート、トリブチレングリコールモノ（メタ）アクリレート等のポリブチレングリコールモノ（メタ）アクリレート；メトキシトリエチレングリコール（メタ）アクリレート、メトキシテトラエチレングリコール（メタ）アクリレート、メトキシヘキサエチレングリコール（メタ）アクリレート、メトキシオクタエチレングリコール（メタ）アクリレート、メトキシノナエチレングリコール（メタ）アクリレート、メトキシポリエチレングリコール（メタ）アクリレート、メトキシヘプタプロピレングリコール（メタ）アクリレート、エトキシテトラエチレングリコール（メタ）アクリレート、ブトキシエチレングリコール（メタ）アクリレート、ブトキシジエチレングリコール（メタ）アクリレート等のアルコキシポリアルキレングリコール（メタ）アクリレートなどが挙げられる。接着性の観点から、一般式（１）で表されるアルキレングリコール鎖含有（メタ）アクリレートとしては、２−ヒドロキシエチル（メタ）アクリレート、１−ヒドロキシエチル（メタ）アクリレート、２−ヒドロキシプロピル（メタ）アクリレート、３−ヒドロキシプロピル（メタ）アクリレート、１−ヒドロキシプロピル（メタ）アクリレート、４−ヒドロキシブチル（メタ）アクリレート、３−ヒドロキシブチル（メタ）アクリレート、２−ヒドロキシブチル（メタ）アクリレート、１−ヒドロキシブチル（メタ）アクリレートが好ましく、２−ヒドロキシエチル（メタ）アクリレート、４−ヒドロキシブチル（メタ）アクリレートがより好ましく、２−ヒドロキシエチル（メタ）アクリレートが更に好ましい。また、これらのアルキレングリコール鎖含有（メタ）アクリレートは２種類以上を組み合わせて使用してもよい。
【００４０】
（Ａ）成分の重量平均分子量は、１．５×１０４以上であることが好ましく、２．０×１０４以上であることがより好ましく、２．５×１０４以上であることが更に好ましい。重量平均分子量が１．５×１０４以上であると、透明保護板等に対して剥がれがより発生しにくく、より強力な粘着力を有する粘着層を得ることができる。一方、（Ａ）成分の重量平均分子量は、３．０×１０５以下であることが好ましく、２．０×１０５以下であることがより好ましく、１．０×１０５以下であることが更に好ましい。（Ａ）成分の重量平均分子量が３．０×１０５以下であると、粘着性樹脂組成物の粘度が高くなり過ぎず、シート状等の粘着層にする際の加工性がより良好になる。
【００４１】
本明細書中、「重量平均分子量」及び「数平均分子量」とは、後述する測定方法によって算出した値を意味する。
【００４２】
（Ａ）成分を得るための重合方法としては、溶液重合、乳化重合、懸濁重合、塊状重合等の既知の重合方法を用いることができる。
【００４３】
（Ａ）成分を得るために重合する際の重合開始剤としては、熱によりラジカルを発生する化合物を用いることができる。重合開始剤の具体例としては、過酸化ベンゾイル、ラウロイルパーオキシド、ｔ−ブチルパーオキシ−２−エチルヘキサノエート等のような有機過酸化物；２，２’−アゾビスイソブチロニトリル、２，２’−アゾビス（２−メチルブチロニトリル）等のようなアゾ系化合物が挙げられる。
【００４４】
（Ａ）成分の含有量は、粘着性樹脂組成物の全質量に対して、３０質量％以上であることが好ましく、４０質量％以上であることがより好ましく、５０質量％以上であることが更に好ましい。また、（Ａ）成分の含有量は、粘着性樹脂組成物の全質量に対して、９０質量％以下であることが好ましく、８０質量％以下であることがより好ましく、７０質量％以下であることが更に好ましい。（Ａ）成分の含有量が上記範囲であると、粘着性樹脂組成物の粘度が粘着層を作製する際の適正な粘度となり、加工性がより良好となる。また、得られた粘着層は、ガラス基板、プラスチック基板等の透明保護板への粘着性及び表面平坦性がより良好となる。
【００４５】
［（Ｂ）成分：（メタ）アクリロイル基を分子内に１つ有するモノマー］
（Ｂ）成分としては、上記（Ａ）成分を形成する（メタ）アクリロイル基を分子内に１つ有するモノマーとして例示した化合物と同様のものが挙げられる。
【００４６】
なお、本実施形態においては、粘着性、透明性及び低誘電率の観点から、（Ｂ）成分は、ステアリル（メタ）アクリレートを含有することが好ましい。（Ｂ）成分におけるステアリル（メタ）アクリレートの含有量は、（Ｂ）成分の総質量に対して、５０〜８０質量％であることが好ましく、５５〜７５質量％であることがより好ましく、６０〜７０質量％であることが更に好ましい。
【００４７】
また、粘着性、透明性及び取り扱い性の観点から、（Ｂ）成分は、上述のヒドロキシ基含有（メタ）アクリレートを含有することが好ましい。（Ｂ）成分におけるヒドロキシ基含有（メタ）アクリレートの含有量は、（Ｂ）成分の総質量に対して、１０〜３５質量％であることが好ましく、１５〜３０質量％であることがより好ましく、１５〜２５質量％であることが更に好ましい。
【００４８】
（Ｂ）成分の含有量は、粘着性樹脂組成物の全質量に対して、５質量％以上であることが好ましく、１５質量％以上であることがより好ましく、２５質量％以上であることが更に好ましい。また、（Ｂ）成分の含有量は、粘着性樹脂組成物の全質量に対して、６５質量％以下であることが好ましく、５５質量％以下であることがより好ましく、４５質量％以下であることが更に好ましい。（Ｂ）成分の含有量が、上記範囲であると、粘着性樹脂組成物の粘度が粘着層を作製する際の適正な粘度となり、加工性がより良好となる。また、（Ｂ）成分の含有量が、上記範囲であると、得られた粘着シートの粘着性及び透明性の観点においても、より優れる。そして、得られた粘着層と被着体間の高温におけるガラスへのピール強度がより高いものとなる。
【００４９】
［（Ｃ）成分：２以上の（メタ）アクリロイル基を有する架橋剤］
（Ｃ）成分の具体例としては、ウレタン結合を有するウレタンジ（メタ）アクリレート、側鎖（メタ）アクリロイル変性（メタ）アクリレートポリマー、ポリプロピレングリコールジ（メタ）アクリレート、ポリウレタンプロピレングリコールモノ（メタ）アクリレート、ポリエチレングリコール（メタ）アクリレート、ポリエチレングリコールモノ（メタ）アクリレート、２以上の（メタ）アクリロイル基を有するポリエステル重合体、２以上の（メタ）アクリロイル基を有するブタジエン重合体、２以上の（メタ）アクリロイル基を有するイソプレン重合体が挙げられる。低誘電率と透明性の観点から、（Ｃ）成分としては２以上の（メタ）アクリロイル基を有するイソプレン重合体が特に好ましい。
【００５０】
２以上の（メタ）アクリロイル基を有するイソプレン重合体としては、例えば、下記式（２）で表される化合物が挙げられる。なお、式（２）においては、２つの構造単位を連続した形で記載したが、これらの構造単位はランダムに配列されていてもよい。
【化２】
2015229687.tif 000004
式（２）中、ｍは５０〜１０００の数を示し、ｎは１〜５の数を示し、Ｒ１は水素原子又はメチル基を示す。ｍは１００〜８００であることが好ましく、１５０〜７００であることがより好ましく、２００〜６００であることが更に好ましい。ｎは１．５〜４であることが好ましく、２〜３．５であることがより好ましく、２〜３であることが更に好ましい。
【００５１】
上記式（２）で表される化合物は、例えば、ＵＣ−１０２（式（２）中、ｎが２であるものに相当）、ＵＣ−２０３（式（２）中、ｎが３であるものに相当）（株式会社クラレ製、商品名）として商業的に入手可能である。
【００５２】
（Ｃ）成分の最適な含有量は、側鎖の変性割合に応じて変更することができる。（Ｃ）成分の含有量が少ないと、粘着力が低下しにくくなり、剥がれ及び気泡が入りやすくなるなどの問題が発生しにくくなる傾向にある。一方、（Ｃ）成分の含有量が多いと、保持力が高くなり、信頼性が向上する傾向にある。
【００５３】
（Ｃ）成分は、高温条件下又は高温高湿条件下における気泡及び剥がれの発生をより抑制できる観点から、（Ｃ）成分の重量平均分子量が３．０×１０２以上であることが好ましく、５．０×１０２以上であることが好ましい。また、同様の観点から、（Ｃ）成分の重量平均分子量が１．０×１０５以下であることが好ましく、７．０×１０４以下であることがより好ましい。
【００５４】
（Ｃ）成分の含有量は、粘着性樹脂組成物の全質量に対して、１５質量％以下であることが好ましい。該含有量が１５質量％以下であると架橋密度が高くなり過ぎないため、より充分な粘着性を有し、かつ弾性が高く、脆さのない粘着層を得ることができる。また、段差埋め込み性をより向上できる観点から、（Ｃ）成分の含有量は、粘着性樹脂組成物の全質量に対して、１０質量％以下であることが好ましく、７質量％以下であることがより好ましい。
【００５５】
（Ｃ）成分の含有量の下限については特に制限はない。フィルム形成性をより良好にする観点から、（Ｃ）成分の含有量が、粘着性樹脂組成物の全質量に対して、０．１質量％以上であることが好ましく、２質量％以上であることがより好ましく、３質量％以上であることが更に好ましい。
【００５６】
［（Ｄ）成分：光重合開始剤］
（Ｄ）成分は、活性エネルギー線の照射により硬化反応を促進させるものである。ここで活性エネルギー線とは、紫外線、電子線、α線、β線、γ線等をいう。
【００５７】
（Ｄ）成分は特に限定されるものではなく、ベンゾフェノン系、アントラキノン系、ベンゾイル系、スルホニウム塩、ジアゾニウム塩、オニウム塩等の公知の材料を使用することが可能である。特に、（Ｄ）成分としては、粘着性樹脂組成物を着色させないものが好ましい。
【００５８】
具体的には、ベンゾフェノン、Ｎ，Ｎ，Ｎ’，Ｎ’−テトラメチル−４，４’−ジアミノベンゾフェノン（ミヒラーケトン）、Ｎ，Ｎ，Ｎ’，Ｎ’−テトラエチル−４，４’−ジアミノベンゾフェノン、４−メトキシ−４’−ジメチルアミノベンゾフェノン、α−ヒドロキシイソブチルフェノン、２−エチルアントラキノン、ｔ−ブチルアントラキノン、１，４−ジメチルアントラキノン、１−クロロアントラキノン、２，３−ジクロロアントラキノン、３−クロロ−２−メチルアントラキノン、１，２−ベンゾアントラキノン、２−フェニルアントラキノン、１，４−ナフトキノン、９，１０−フェナントラキノン、チオキサントン、２−クロロチオキサントン、１−ヒドロキシシクロヘキシルフェニルケトン、２，２−ジメトキシ−１，２−ジフェニルエタン−１−オン、２−ヒドロキシ−２−メチル−１−フェニルプロパン−１−オン、２，２−ジエトキシアセトフェノン等の芳香族ケトン化合物；ベンゾイン、メチルベンゾイン、エチルベンゾイン等のベンゾイン化合物；ベンゾインメチルエーテル、ベンゾインエチルエーテル、ベンゾインイソブチルエーテル、ベンゾインフェニルエーテル等のベンゾインエーテル化合物；ベンジル、ベンジルジメチルケタール等のベンジル化合物；β−（アクリジン−９−イル）（メタ）アクリル酸等のエステル化合物；９−フェニルアクリジン、９−ピリジルアクリジン、１，７−ジアクリジノヘプタン等のアクリジン化合物；２−（ｏ−クロロフェニル）−４，５−ジフェニルイミダゾール二量体、２−（ｏ−クロロフェニル）−４，５−ジ（ｍ−メトキシフェニル）イミダゾール二量体、２−（ｏ−フルオロフェニル）−４，５−ジフェニルイミダゾール二量体、２−（ｏ−メトキシフェニル）−４，５−ジフェニルイミダゾール二量体、２−（ｐ−メトキシフェニル）−４，５−ジフェニルイミダゾール二量体、２，４−ジ（ｐ−メトキシフェニル）−５−フェニルイミダゾール二量体、２−（２，４−ジメトキシフェニル）−４，５−ジフェニルイミダゾール二量体、２−（ｐ−メチルメルカプトフェニル）−４，５−ジフェニルイミダゾール二量体等の２，４，５−トリアリールイミダゾール二量体；２−ベンジル−２−ジメチルアミノ−１−（４−モリホリノフェニル）−１−ブタノン；２−メチル−１−［４−（メチルチオ）フェニル］−２−モルホリノ−１−プロパン；ビス（２，４，６−トリメチルベンゾイル）−フェニルフォスフィンオキサイド；オリゴ（２−ヒドロキシ−２−メチル−１−（４−（１−メチルビニル）フェニル）プロパノン）などが挙げられる。これらの化合物は複数を組み合わせて使用してもよい。
【００５９】
また、粘着性樹脂組成物を着色させない（Ｄ）成分としては、例えば、１−ヒドロキシシクロヘキシルフェニルケトン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン等のα−ヒドロキシアルキルフェノン系化合物；ビス（２，４，６−トリメチルベンゾイル）−フェニルフォスフィンオキサイド、ビス（２，６−ジメトキシベンゾイル）−２，４，４−トリメチル−ペンチルフォスフィンオキサイド、２，４，６−トリメチルベンゾイル−ジフェニルフォスフィンオキサイド等のアシルフォスフィンオキサイド系化合物；オリゴ（２−ヒドロキシ−２−メチル−１−（４−（１−メチルビニル）フェニル）プロパノン）などが挙げられ、これらを組み合わせたものがより好ましい。
【００６０】
また、特に厚いシート（粘着層）を作製するためには、（Ｄ）成分は、ビス（２，４，６−トリメチルベンゾイル）−フェニルフォスフィンオキサイド、ビス（２，６−ジメトキシベンゾイル）−２，４，４−トリメチル−ペンチルフォスフィンオキサイド、２，４，６−トリメチルベンゾイル−ジフェニルフォスフィンオキサイド等のアシルフォスフィンオキサイド系化合物を含むことが好ましい。
【００６１】
本実施形態における（Ｄ）成分の含有量は、粘着性樹脂組成物の全質量に対して、０．０５質量％以上であることが好ましく、０．１質量％以上であることがより好ましい。また、（Ｄ）成分の含有量は、粘着性樹脂組成物の全質量に対して、５質量％以下であることが好ましく、３質量％以下であることがより好ましく、０．５質量％以下であることが更に好ましい。（Ｄ）成分の含有量を上記範囲にすることで、粘着層の可視光領域（波長：３８０ｎｍ〜７８０ｎｍ）の光線に対する光透過率（可視光透過率）が高く、また粘着層の色相が黄味を帯びることがない。
【００６２】
［その他添加剤］
粘着性樹脂組成物には、必要に応じて上記（Ａ）、（Ｂ）、（Ｃ）及び（Ｄ）成分とは別に、添加剤を含有させてもよい。上記添加剤としては、例えば、粘着性樹脂組成物の保存安定性を高める目的で添加するパラメトキシフェノール等の重合禁止剤、粘着性樹脂組成物を光硬化させて得られる粘着層の耐熱性を高める目的で添加するトリフェニルホスファイト等の酸化防止剤、紫外線等の光に対する粘着性樹脂組成物の耐性を高める目的で添加するＨＡＬＳ（Ｈｉｎｄｅｒｅｄ  Ａｍｉｎｅ  Ｌｉｇｈｔ  Ｓｔａｂｉｌｉｚｅｒ）等の光安定化剤、ガラス等に対する粘着性樹脂組成物の密着性を高めるために添加するシランカップリング剤が挙げられる。
【００６３】
なお、画像表示装置用粘着シートに係る粘着層は、ポリエチレンテレフタレートフィルム等の重合体フィルムの基材（重剥離セパレータ３）及び重剥離セパレータ３と同じ素材のカバーフィルム（軽剥離セパレータ４）で挟まれている。このとき、粘着層と、重剥離セパレータ３及び軽剥離セパレータ４との剥離性を制御するために、粘着性樹脂組成物には、ポリジメチルシロキサン系界面活性剤、フッ素系界面活性剤等の界面活性剤を含有させることができる。
【００６４】
上記添加剤は、単独で用いてもよく、複数種類の添加剤を組み合わせて用いてもよい。なお、上記添加剤の含有量は、通常、上記（Ａ）、（Ｂ）、（Ｃ）及び（Ｄ）の合計含有量と比較すると少量であり、一般に粘着性樹脂組成物の全質量に対して０．０１質量％〜５質量％程度である。
また、粘着層の可視光透過率は、８０％以上であることが好ましく、９０％以上であることがより好ましく、９５％以上であることが更に好ましい。
【００６５】
重剥離セパレータ３としては、例えば、ポリエチレンテレフタレート、ポリプロピレン、ポリエチレン、ポリエステル等の重合体フィルムが好ましく、中でも、ポリエチレンテレフタレートフィルム（以下、「ＰＥＴフィルム」という場合もある）がより好ましい。重剥離セパレータ３の厚さは、作業性の観点から、５０μｍ以上であることが好ましく、６０μｍ以上であることがより好ましく、７０μｍ以上であることが更に好ましい。また、重剥離セパレータ３の厚さは、２００μｍ以下であることが好ましく、１５０μｍ以下であることがより好ましく、１３０μｍ以下であることが更に好ましい。重剥離セパレータ３の平面形状は、粘着層２の平面形状よりも大きく、重剥離セパレータ３の外縁３ａは、粘着層２の外縁２ａよりも外側に張り出していることが好ましい。重剥離セパレータ３の外縁３ａが粘着層２の外縁２ａよりも張り出す幅は、取り扱い易さ、剥がし易さ、埃等の付着をより低減できる観点から、２ｍｍ以上であることが好ましく、４ｍｍ以上であることがより好ましい。同様の観点から、上記張り出す幅は、２０ｍｍ以下であることが好ましく、１０ｍｍ以下であることがより好ましい。粘着層２及び重剥離セパレータ３の平面形状が長方形等の矩形状である場合には、重剥離セパレータ３の外縁３ａが粘着層２の外縁２ａよりも張り出す幅は、取り扱い易さ、剥がし易さ、埃等の付着をより低減できる観点から、少なくとも１つの辺において２ｍｍ以上であることが好ましく、少なくとも１つの辺において４ｍｍ以上であることがより好ましく、全ての辺において２ｍｍ以上であることが更に好ましく、全ての辺において４ｍｍ以上であることが特に好ましい。同様の観点から、少なくとも１つの辺において２０ｍｍ以下であることが好ましく、少なくとも１つの辺において１０ｍｍ以下であることがより好ましく、全ての辺において２０ｍｍ以下であることが更に好ましく、全ての辺において１０ｍｍ以下であることが特に好ましい。
【００６６】
軽剥離セパレータ４としては、例えば、ポリエチレンテレフタレート、ポリプロピレン、ポリエチレン、ポリエステル等の重合体フィルムが好ましく、中でも、ポリエチレンテレフタレートフィルムがより好ましい。軽剥離セパレータ４の厚さは、作業性の観点から、２５μｍ以上であることが好ましく、３０μｍ以上であることがより好ましく、４０μｍ以上であることが更に好ましい。同様の観点から、軽剥離セパレータ４の厚さは、１．５×１０２μｍ以下であることが好ましく、１．０×１０２μｍ以下であることがより好ましく、７５μｍ以下であることが更に好ましい。軽剥離セパレータ４の平面形状は、粘着層２の平面形状よりも大きく、軽剥離セパレータ４の外縁４ａは粘着層２の外縁２ａよりも外側に張り出していることが好ましい。軽剥離セパレータ４の外縁４ａが粘着層２の外縁２ａよりも張り出す幅は、取り扱い易さ、剥がし易さ、埃等の付着をより低減できる観点から、２ｍｍ以上であることが好ましく、４ｍｍ以下であることがより好ましい。同様の観点から、上記張り出す幅は、２０ｍｍ以下であることが好ましく、１０ｍｍ以下であることがより好ましい。粘着層２及び軽剥離セパレータ４の平面形状が長方形等の矩形状である場合には、軽剥離セパレータ４の外縁４ａが粘着層２の外縁２ａよりも張り出す幅は、取り扱い易さ、剥がし易さ、埃等の付着をより低減できる観点から、上記張り出す幅は、少なくとも１つの辺において２ｍｍ以上であることが好ましく、少なくとも１つの辺において４ｍｍ以上であることがより好ましく、全ての辺において２ｍｍ以上であることが更に好ましく、全ての辺において４ｍｍ以上であることが特に好ましい。同様の観点から、上記張り出す幅は、少なくとも１つの辺において２０ｍｍ以下であることが好ましく、少なくとも１つの辺において１０ｍｍ以下であることがより好ましく、全ての辺において２０ｍｍ以下であることが更に好ましく、全ての辺において１０ｍｍ以下であることが特に好ましい。
【００６７】
軽剥離セパレータ４と粘着層２との間の剥離強度は、重剥離セパレータ３と粘着層２との間の剥離強度よりも低いことが好ましい。これにより、重剥離セパレータ３は軽剥離セパレータ４よりも粘着層２から剥離し難くなる。なお、重剥離セパレータ３と粘着層２、及び軽剥離セパレータ４と粘着層２との剥離強度は、例えば、重剥離セパレータ３、軽剥離セパレータ４の表面処理を施すことによって調整することができる。表面処理方法としては、例えば、シリコーン系化合物又はフッ素系化合物で離型処理することが挙げられる。
【００６８】
＜画像表示装置用粘着シートの製造方法Ｉ（３層品）＞
本実施形態に係る粘着シートは、例えば、国際公開第２０１３／１６１６６６号に記載の方法により製造することができる。
【００６９】
＜画像表示装置＞
次に、粘着シート１（３層品）を用いて作製される画像表示装置について説明する。粘着シート１が備える粘着層２は、各種画像表示装置に適用することができる。画像表示装置としては、プラズマディスプレイ（ＰＤＰ）、液晶ディスプレイ（ＬＣＤ）、陰極線管（ＣＲＴ）、電界放出ディスプレイ（ＦＥＤ）、有機ＥＬディスプレイ（ＯＥＬＤ）、３Ｄディスプレイ、電子ペーパー（ＥＰ）等が挙げられる。本実施形態の粘着層２は、画像表示装置の反射防止層、防汚層、色素層、ハードコート層等の機能性を有する機能層、透明保護板を組み合わせて貼り合わせるために使用することもできる。
【００７０】
上記反射防止層は、可視光反射率が５％以下となる反射防止性を有している層であればよい。上記反射防止層は、透明なプラスチックフィルム等の透明基材に既知の反射防止方法で処理された層を用いることができる。
【００７１】
上記防汚層は、表面に汚れがつきにくくするためのものである。上記防汚層は、表面張力を下げるためにフッ素系樹脂又はシリコーン系樹脂で構成される既知の層を用いることができる。
【００７２】
上記色素層は、色純度を高めるために使用されるものである。上記色素層は、液晶表示ユニット等の画像表示ユニットから発する光の色純度が低い場合に不要な光を低減するために使用される。上記色素層は、不要な部分の光を吸収する色素を樹脂に溶解させ、ポリエチレンフィルム、ポリエステルフィルム等の基材フィルムに製膜又は積層して得ることができる。
【００７３】
上記ハードコート層は、表面硬度を高くするために使用される。上記ハードコート層としては、例えば、ウレタンアクリレート、エポキシアクリレート等のアクリル樹脂；エポキシ樹脂などをポリエチレンフィルム等の基材フィルムに製膜又は積層したものを使用することができる。同様に表面硬度を高めるために、ガラス、アクリル樹脂、ポリカーボネート等の透明保護板に製膜又は積層したハードコート層を使用することもできる。
【００７４】
粘着層２は、偏光板に積層して使用することができる。この場合、偏光板の視認面側に粘着層２を積層することもでき、その反対側に粘着層２を積層することもできる。
【００７５】
偏光板の視認面側に粘着層２を使用する場合には、粘着層２の更に視認面側に反射防止層、防汚層及びハードコート層を積層することができ、偏光板と液晶セルの間に使用する場合には、偏光板の視認面側に機能性を有する層を積層することができる。
【００７６】
このような積層体とする場合、粘着層２は、ロールラミネート、真空貼合機又は枚葉貼合機を用いて積層することができる。
【００７７】
粘着層２は、画像表示装置の画像表示ユニットと視認側最前面の透明保護板の間であって、視認側の適切な位置に配置されることが好ましい。具体的には、画像表示ユニットと透明保護板の間に生じる空隙に適用されることが好ましい。
【００７８】
また、タッチパネルを画像表示ユニットに組み合わせた画像表示装置において、タッチパネルと画像表示ユニットの間及び／又はタッチパネルと透明保護板の間に、本実施形態の粘着層２が適用されることが好ましいが、画像表示装置の構成上、本実施形態の粘着層２が適用可能であれば、上記に記載した位置に限るものではない。
【００７９】
以下、本発明の一実施形態である画像表示装置について、画像表示装置の一つである液晶表示装置を例として、図３及び図４を用いて詳細に説明する。
【００８０】
図３は、本発明の液晶表示装置の一実施形態を模式的に示す側面断面図である。図３に示す液晶表示装置は、バックライトシステム５０、偏光板２２、液晶表示セル１２及び偏光板２０がこの順で積層されてなる画像表示ユニット７と、液晶表示装置の視認側となる偏光板２０の上面に設けられた透明樹脂層３２と、その表面に設けられた透明保護板（保護パネル）４０とから構成される。透明保護板４０の偏光板２０側の表面に設けられた段差部６０は、透明樹脂層３２により埋め込まれている。なお、透明樹脂層３２が、基本的に本実施形態の粘着層に相当する。
【００８１】
図４は、本発明の液晶表示装置の一実施形態である、タッチパネルを搭載した液晶表示装置を模式的に示す側面断面図である。図４に示す液晶表示装置は、バックライトシステム５０、偏光板２２、液晶表示セル１２及び偏光板２０がこの順で積層されてなる画像表示ユニット７と、液晶表示装置の視認側となる偏光板２０の上面に設けられた透明樹脂層３２と、透明樹脂層３２の上面に設けられたタッチパネル３０と、タッチパネル３０の上面に設けられた透明樹脂層３１と、その表面に設けられた透明保護板４０とから構成される。透明保護板４０のタッチパネル３０側の表面に設けられた段差部６０は、透明樹脂層３１により埋め込まれている。なお、透明樹脂層３１及び透明樹脂層３２が、基本的に本実施形態の粘着層に相当する。
【００８２】
なお、図４の液晶表示装置においては、画像表示ユニット７とタッチパネル３０との間、及びタッチパネル３０と段差部６０を有する透明保護板４０との間の両方に透明樹脂層が介在しているが、透明樹脂層はこれらの少なくとも一方に介在していればよく、特に本実施形態の粘着層を用いる場合はタッチパネル３０と段差部６０を有する透明保護板４０との間に介在することが好ましい。また、タッチパネルがオンセルとなる場合は、タッチパネルと液晶表示セルが一体化される。その具体例としては、図３の液晶表示装置の液晶表示セル１２が、オンセル型タッチパネルで置き換えられたものが挙げられる。
【００８３】
また、近年、インセル型タッチパネルと呼ばれる、タッチパネル機能が組み込まれた液晶表示セルの開発が進んでいる。このような液晶表示セルを備えた液晶表示装置は、透明保護板、偏光板、及び液晶表示セル（タッチパネル機能付き液晶表示セル）で構成されており、本発明の光硬化性樹脂組成物は、このようなインセル型タッチパネルを採用している液晶表示装置にも好適に用いることができる。
【００８４】
図３及び図４に示す液晶表示装置によれば、本実施形態の粘着層を透明樹脂層３１又は３２として備えるので、耐衝撃性を有し、二重映りがなく鮮明でコントラストの高い画像が得られる。
【００８５】
液晶表示セル１２は、当技術分野で周知の液晶材料から構成されるものを使用することができる。また、液晶材料の制御方法によって、ＴＮ（Ｔｗｉｓｔｅｄ  Ｎｅｍａｔｉｃ）方式、ＳＴＮ（Ｓｕｐｅｒ−Ｔｗｉｓｔｅｄ  Ｎｅｍａｔｉｃ）方式、ＶＡ（Ｖｅｒｔｉｃａｌ  Ａｌｉｇｎｍｅｎｔ）方式、ＩＰＳ（Ｉｎ−Ｐｌａｃｅ−Ｓｗｉｔｃｈｉｎｇ）方式などに分類されるが、本発明では、いずれの制御方法を使用した液晶表示セルであってもよい。
【００８６】
偏光板２０及び２２としては、当技術分野で一般的な偏光板を使用することができる。それら偏光板の表面は、反射防止、防汚、ハードコート等の処理がなされていてもよい。このような表面処理は、偏光板の片面に対して、又はその両面に対して実施されていてよい。
【００８７】
タッチパネル３０としては、当技術分野で一般的に用いられているものを使用することができる。
【００８８】
透明樹脂層３１又は３２は、例えば０．０２ｍｍ〜３ｍｍの厚さで形成することができる。特に、本実施形態の粘着層２を厚い膜にすることで、より一層優れた効果を発揮させることができ、１．０×１０２μｍ以上５．０×１０２μｍ以下の透明樹脂層３１又は３２を形成する場合に好適に用いることができる。
【００８９】
透明保護板４０としては、一般的な光学用透明基板を使用することができる。その具体例としては、ガラス基板、石英板等の無機物の板；アクリル樹脂基板、ポリカーボネート板、シクロオレフィンポリマー板等のプラスチック基板；厚手のポリエステルシート等の樹脂シートなどが挙げられる。高い表面硬度が必要とされる場合にはガラス基板、アクリル樹脂基板が好ましく、ガラス基板がより好ましい。これらの透明保護板の表面には、反射防止、防汚、ハードコート等の処理がなされていてもよい。そのような表面処理は、透明保護板の片面に対して、又は両面に対して実施されていてもよい。透明保護板は、その複数枚を組み合わせて使用することもできる。
【００９０】
バックライトシステム５０は、代表的には反射板等の反射手段とランプ等の照明手段とから構成される。
【００９１】
本実施形態に係る画像表示装置は、例えば、国際公開第２０１３／１６１６６６号に記載の方法により製造することができる。
粘着シート１（３層品）は、画像表示装置の組み立て等において次のように使用される。まず、軽剥離セパレータ４を粘着シート１（３層品）から剥離して粘着層２の粘着面を露出させる。続いて、粘着層２の粘着面を第１の被着物に貼り付け、ローラー等で押し付ける。この際、第１の被着物の表面に設けられた段差部６０は、粘着層２により埋め込まれる。第１の被着物は、例えば画像表示ユニット、透明保護板又はタッチパネルである。続いて、重剥離セパレータ３を粘着層２から剥離して粘着層２の粘着面を露出させる。続いて、粘着層２の粘着面を第２の被着物に貼り付け、加熱加圧処理（オートクレーブ処理）をする。第２の被着物は、例えば画像表示ユニット、透明保護板又はタッチパネルである。このようにして、粘着層２を介して被着物同士を貼り合わせることができる。なお、この時の加熱加圧処理条件は、温度が２０℃〜８０℃であり、圧力が０．１ＭＰａ〜０．８ＭＰａである。
【００９２】
以上の工程で、第１の被着物と第２の被着物との間に粘着層２が配置される。粘着層２は、特に、透明保護板とタッチパネルとの間、又はタッチパネルと画像表示ユニットとの間に配置されて使用されることが好ましい。
【００９３】
図３の液晶表示装置は、画像表示ユニットと透明保護板との間に本実施形態の粘着層を介在させて積層体を得ることにより製造することができる。すなわち、図３に記載の画像表示装置において、偏光板２０の上面に本実施形態の粘着層をラミネート法によって積層することができる。
【００９４】
図４の液晶表示装置は、画像表示ユニットとタッチパネルとの間、又は、タッチパネルと透明保護板との間に本実施形態の粘着層を介在させて積層体を得ることより製造することができる。
【００９５】
［第二実施形態］
＜画像表示装置用粘着シートＩＩ（４層品）＞
本実施形態の画像表示装置用粘着シートは、フィルム状の粘着層と、粘着層を挟むように積層された第１の基材層及び第２の基材層と、第２の基材層に更に積層されたキャリア層と、を備えており、第１の基材層及びキャリア層の外縁は、粘着層の外縁よりも外側に張り出している。
【００９６】
すなわち、図５及び図６に示されるように、本実施形態に係る粘着シート１（４層品）は、透明なフィルム状の粘着層２と、粘着層２を挟むように積層された軽剥離セパレータ４（第１の基材層）及び重剥離セパレータ３（第２の基材層）と、重剥離セパレータ３に更に積層されたキャリアフィルム５（キャリア層）とを備えている。
【００９７】
キャリアフィルム５の外縁５ａは、粘着層２の外縁２ａよりも外側に張り出している。これにより、外側に張り出したキャリアフィルム５の外縁部をつまむことで、キャリアフィルム５を第２の基材層から容易に剥離させることができる。また、キャリアフィルム５の外縁５ａは、軽剥離セパレータ４の外縁４ａよりも外側に張り出していることが好ましい。これにより、キャリアフィルム５の外縁部が更につまみ易くなっているため、キャリアフィルム５をより容易に剥離させることができる。キャリアフィルム５の外縁５ａが軽剥離セパレータ４の外縁４ａよりも張り出す幅は、取り扱い易さ、剥がし易さ、埃等の付着をより低減できる観点から、０．５ｍｍ以上であることが好ましく、１ｍｍ以上であることがより好ましい。同様の観点から、１０ｍｍ以下であることが好ましく、５ｍｍ以下であることがより好ましい。キャリアフィルム５、粘着層２、重剥離セパレータ３及び軽剥離セパレータ４の平面形状が長方形等の矩形状である場合には、キャリアフィルム５の外縁５ａが軽剥離セパレータ４の外縁４ａよりも張り出す幅は、取り扱い易さ、剥がし易さ、埃等の付着をより低減できる観点から、少なくとも１つの辺において０．５ｍｍ以上であることが好ましく、少なくとも１つの辺において１ｍｍ以上であることがより好ましく、全ての辺において０．５ｍｍ以上であることが更に好ましく、全ての辺において１ｍｍ以上であることが特に好ましい。同様の観点から、少なくとも１つの辺において１０ｍｍ以下であることが好ましく、少なくとも１つの辺において５ｍｍ以下であることがより好ましく、全ての辺において１０ｍｍ以下であることが更に好ましく、全ての辺において５ｍｍ以下であることが特に好ましい。
【００９８】
重剥離セパレータ３は、直前の工程までキャリアフィルム５によって保護されているため、重剥離セパレータ３の表面の傷が少なくなる。これにより、粘着層２の傷を容易に視認でき、傷が生じている粘着層２を被着物に貼り付ける前に容易に排除できる。
【００９９】
キャリアフィルム５は、例えば、ポリエチレンテレフタレート、ポリプロピレン、ポリエチレン、ポリエステル等の重合体フィルムであり、中でも、ポリエチレンテレフタレートフィルムであることが好ましい。キャリアフィルム５の厚みは、作業性の観点から、１５μｍ以上であることが好ましく、２０μｍ以上であることがより好ましい。同様の観点から、１．０×１０２μｍ以下であることが好ましく、８０μｍ以下であることがより好ましく、５０μｍ以下であることが更に好ましい。
【０１００】
軽剥離セパレータ４と粘着層２との間の剥離強度は、重剥離セパレータ３と粘着層２との間の剥離強度よりも低くなっている。キャリアフィルム５と重剥離セパレータ３との間の剥離強度は、重剥離セパレータ３と粘着層２との間の剥離強度よりも低くなっている。ここで、キャリアフィルム５と重剥離セパレータ３との間の剥離強度は、軽剥離セパレータ４と粘着層２との間の剥離強度より低いことがより好ましいが、高くても本願の効果を損なうことはない。
【０１０１】
キャリアフィルム５と重剥離セパレータ３との剥離強度は、例えばキャリアフィルム５及び重剥離セパレータ３の間に形成させる接着剤層の種類及び接着剤の厚さによって調整される。キャリアフィルム５及び重剥離セパレータ３の間に形成させる接着剤の種類としては、例えば、アクリル系接着剤等の接着剤が挙げられる。キャリアフィルム５及び重剥離セパレータ３の間に形成させる接着剤層の厚さは、０．１μｍ以上であることが好ましく、１μｍ以上であることがより好ましい。さらに、接着剤層の厚さは、１０μｍ以下であることが好ましく、５μｍ以下であることがより好ましい。
【０１０２】
このように、本実施形態の粘着シート１（４層品）によれば、粘着層２を保護しつつ、各セパレータ３，４及びキャリアフィルム５を確実に所定の順序で剥離不良なく容易に剥離させることができる。
【０１０３】
本実施形態に係る粘着シートは、例えば、国際公開第２０１３／１６１６６６号に記載の方法により製造することができる。
【０１０４】
＜画像表示装置の製造方法ＩＩ（４層品）＞
本実施形態の粘着シート１（４層品）は、最初に、キャリアフィルム５を重剥離セパレータ３から剥離してから用いることを除いては、第一実施形態の粘着シートと同様にして使用することができる。
【０１０５】
以上、本発明の好適な実施形態について説明してきたが、本発明は必ずしも上記実施形態に限定されるものではなく、その要旨を逸脱しない範囲で様々な変更が可能である。
【実施例】
【０１０６】
以下、実施例により本発明の説明をする。本実施例では、第一実施形態及び第二実施形態に係る粘着シートを作製しているが、本発明はこれらの実施例に制限されるものではない。
【０１０７】
合成例１（アクリルポリマー（Ａ−１）の合成）
冷却管、温度計、撹拌装置、滴下漏斗及び窒素導入管を取り付けた反応容器に、初期モノマーとして、イソステアリルアクリレート（日立化成（株）製、商品名「ＦＡ−１１７Ａ」）９６．０ｇと２−ヒドロキシエチルアクリレート（大阪有機化学工業（株）製、商品名「ＨＥＡ」）２４．０ｇとメチルエチルケトン１５０．０ｇを取り、１００ｍＬ／分の風量で窒素置換しながら、１５分間で常温（２５℃）から８０℃まで加熱した。得られた溶液の温度を８０℃に維持しながら、追加モノマーとしてのイソステアリルアクリレート２４．０ｇと２−ヒドロキシエチルアクリレート６．０ｇをｔ−ブチルパーオキシ−２−エチルヘキサノエート５．０ｇに溶解した溶液を、１２０分間かけて滴下した。滴下終了後、更に２時間反応させた。
続いて、メチルエチルケトンを留去することにより、イソステアリルアクリレートと２−ヒドロキシエチルアクリレートの共重合体（重量平均分子量３．０×１０５）を得た。
【０１０８】
合成例２（アクリルポリマー（Ａ−２）の合成）
冷却管、温度計、撹拌装置、滴下漏斗及び窒素導入管を取り付けた反応容器に、初期モノマーとして、２−エチルヘキシルアクリレート８４．０ｇと２−ヒドロキシエチルアクリレート３６．０ｇとメチルエチルケトン１５０．０ｇを取り、１００ｍＬ／分の風量で窒素置換しながら、１５分間で常温（２５℃）から８０℃まで加熱した。得られた溶液の温度を８０℃に維持しながら、追加モノマーとしての２−エチルヘキシルアクリレート２１．０ｇと２−ヒドロキシエチルアクリレート９．０ｇをｔ−ブチルパーオキシ−２−エチルヘキサノエート５．０ｇに溶解した溶液を、１２０分間かけて滴下した。滴下終了後、さらに２時間反応させた。
続いて、メチルエチルケトンを留去することにより、２−エチルヘキシルアクリレートと２−ヒドロキシエチルアクリレートの共重合体（重量平均分子量１．８×１０５）を得た。
【０１０９】
合成例３（ポリウレタンジアクリレート（Ｃ−１）の合成）
冷却管、温度計、撹拌装置、滴下漏斗及び空気導入管を取り付けた反応容器に、ポリプロピレングリコール（数平均分子量２．０×１０３）２８５．３ｇ、不飽和脂肪酸ヒドロキシアルキルエステル修飾ε−カプロラクトン（ダイセル化学工業（株）製、商品名「プラクセルＦＡ２Ｄ」）２４．５ｇ、重合禁止剤としてｐ−メトキシフェノール０．１３ｇ及び触媒としてジブチル錫ジラウレート０．５ｇを取り、１００ｍＬ／分の風量で空気を流しながら、１５分間で常温（２５℃）から７５℃まで加熱した。得られた溶液の温度を７５℃に維持しながら、イソホロンジイソシアネート３９．６ｇを２時間かけて均一に滴下し、反応を行った。
滴下終了後、６時間反応させた。イソシアネート基が消失したことをＩＲ測定により確認して反応を終了し、ポリプロピレングリコールとイソホロンジイソシアネートを構造単位として有し、両末端に（メタ）アクリロイル基を有するポリウレタンジアクリレート（重量平均分子量３．０×１０４）を得た。
【０１１０】
合成例４（ポリウレタンジアクリレート（Ｃ−２）の合成）
冷却管、温度計、撹拌装置、滴下漏斗及び空気導入管を取り付けた反応容器に、ポリプロピレングリコール（数平均分子量２．０×１０３）２８５．３ｇ、不飽和脂肪酸ヒドロキシアルキルエステル修飾ε−カプロラクトン（ダイセル化学工業（株）製、商品名「プラクセルＦＡ２Ｄ」）３７ｇ、重合禁止剤としてｐ−メトキシフェノール０．１３ｇ及び触媒としてジブチル錫ジラウレート０．５ｇを取り、１００ｍＬ／分の風量で空気を流しながら、１５分間で常温（２５℃）から７５℃まで加熱した。得られた溶液の温度を７５℃に維持しながら、イソホロンジイソシアネート３９．６ｇを２時間かけて均一に滴下し、反応を行った。
滴下終了後、６時間反応させた。イソシアネート基が消失したことをＩＲ測定により確認して反応を終了し、ポリプロピレングリコールとイソホロンジイソシアネートを構造単位として有し、両末端に（メタ）アクリロイル基を有するポリウレタンジアクリレート（重量平均分子量５．０×１０３）を得た。
【０１１１】
なお、重量平均分子量は、テトラヒドロフラン（ＴＨＦ）を溶媒としたゲルパーミエーションクロマトグラフィーを使用して測定し、下記の装置及び測定条件を用いて標準ポリスチレンの検量線を使用して換算することによって決定した値である。検量線の作成にあたっては、標準ポリスチレンとして５サンプルセット（ＰＳｔＱｕｉｃｋ  ＭＰ−Ｈ，  ＰＳｔＱｕｉｃｋ  Ｂ［東ソー（株）製、商品名］）を用いた。
装置：高速ＧＰＣ装置  ＨＬＣ−８３２０ＧＰＣ（検出器：示差屈折計）
（東ソー（株）製、商品名）
使用溶媒：テトラヒドロフラン（ＴＨＦ）
カラム：カラムＴＳＫＧＥＬ  ＳｕｐｅｒＭｕｌｔｉｐｏｒｅ  ＨＺ−Ｈ
（東ソー（株）製、商品名）
カラムサイズ：カラム長が１５ｃｍ、カラム内径が４．６ｍｍ
測定温度：４０℃
流量：０．３５ｍＬ／分
試料濃度：１０ｍｇ／ＴＨＦ５ｍＬ
注入量：２０μＬ
【０１１２】
また、数平均分子量は、重量平均分子量同様、ＧＰＣを用いて測定した分子量分布曲線から、標準ポリスチレンを用いた検量線により換算できる。
【０１１３】
粘着性樹脂組成物の原料となる以下の各成分を準備した。
Ａ成分：アクリルポリマー（Ａ−１）〜（Ａ−２）
Ｂ成分：イソステアリルアクリレート（ＩＳＴＡ）
：２−エチルヘキシルアクリレート（２ＥＨＡ）
：４−ヒドロキシブチルアクリレート（４ＨＢＡ）
：Ｎ，Ｎ−ジメチルアクリルアミド（ＤＭＡＡ）
：２−エチルヘキシルメタクリレート（ＥＨＭＡ）
：ダイアセトンアクリルアミド（ＤＡＡＭ）
：アクリロイルモルホリン（ＡＣＭＯ）
Ｃ成分：イソプレンアクリレート（（株）クラレ製、商品名「ＵＣ−１０２」）
：ポリウレタンジアクリレート（Ｃ−１）〜（Ｃ−２）
Ｄ成分：１−ヒドロキシシクロヘキシルフェニルケトン（ＢＡＳＦジャパン（株）製、商品名「Ｉｒｇａｃｕｒｅ−１８４」）
【０１１４】
＜実施例１＞
［粘着シート１の作製（３層品）］
重剥離セパレータとして厚み７５μｍのポリエチレンテレフタレート（藤森工業（株）社製）、並びに軽剥離セパレータ及び仮セパレータとして厚み５０μｍのポリエチレンテレフタレート（藤森工業（株）社製）を用いて、以下の（Ｉ）〜（ＶＩ）の手順で粘着シートを作製した。
【０１１５】
（Ｉ）アクリルポリマー（Ａ−１）３５.０ｇ、イソステアリルアクリレート（ＩＳＴＡ）３９．０ｇ、２−エチルヘキシルアクリレート（２ＥＨＡ）１０．０ｇ、Ｎ，Ｎ−ジメチルアクリルアミド（ＤＭＡＡ）１０．０ｇ、イソプレンアクリレート（（株）クラレ製、商品名「ＵＣ−１０２」）０．５ｇ、１−ヒドロキシシクロヘキシルフェニルケトン（Ｉ−１８４）（ＢＡＳＦジャパン（株）製、商品名「Ｉｒｇａｃｕｒｅ−１８４」）０．５ｇを秤量し、これらを撹拌混合することで、２５℃で液状の粘着性樹脂組成物を得た。
【０１１６】
（ＩＩ）この粘着性樹脂組成物を重剥離セパレータ上に塗工して塗膜を形成した後、粘着層上に仮セパレータを積層し、紫外線照射装置（アイグラフィックス（株）社製）を用いて紫外線を照射（２．０×１０３ｍＪ／ｃｍ２）することで重剥離セパレータと仮セパレータとで粘着層を挟んだ粘着シートを得た。なお、粘着層の厚みは１．５×１０２μｍとなるように調整して塗工した。
【０１１７】
（ＩＩＩ）２２０ｍｍ×１８０ｍｍになるように重剥離セパレータ、粘着層、及び仮セパレータを直径７２ｍｍのロータリーブレードにより切断した。
【０１１８】
（ＩＶ）粘着層及び仮セパレータを２０５ｍｍ×１６０ｍｍになるように直径７２ｍｍのロータリーブレードにより切断した。この時、重剥離セパレータの長辺側の両辺が、粘着層の長辺側の両辺より７．５ｍｍ張り出すように、また、重剥離セパレータの短辺側の両辺が、粘着層の短辺側の両辺より５ｍｍ張り出すように切断した。なお、（ＩＩＩ）及び（ＩＶ）の切断は、ロータリー式打抜装置を用いた。
【０１１９】
（Ｖ）仮セパレータを剥離し、２１５ｍｍ×１７０ｍｍの軽剥離セパレータを粘着層上に積層した。このようにして、粘着シートを得た。この時、軽剥離セパレータの長辺側の両辺が、粘着層の長辺側の両辺より５ｍｍ張り出すように、又軽剥離セパレータの短辺側の両辺が、粘着層の短辺側の両辺より５ｍｍ張り出すように積層した。
【０１２０】
＜実施例３及び比較例１〜３＞
配合条件を表１に示す配合としたこと以外は、実施例１と同様にして粘着シートを得た。
【０１２１】
［各種評価］
各実施例及び比較例で得られた粘着シートについて、以下の（１）〜（３）の評価を行った。
【０１２２】
（１）濁度（ヘイズ）の測定
作製した粘着シートを６０℃、９５％ＲＨの環境下に９６時間放置した。次に、作製した粘着シートを幅４０ｍｍ、長さ１００ｍｍの寸法の矩形に切り出し、５０ｍｍ×１００ｍｍ×３ｍｍ（厚さ）寸法のガラス基板（ソーダライムガラス）に、該粘着シートの片側面のポリエチレンテレフタレートフィルムを剥離し、ハンドローラーを用いて（２５℃、荷重：５００ｇｆ）貼合せた。次いで、粘着シートの反対面のポリエチレンテレフタレートフィルムを剥離し、粘着材面を光源側としてヘイズを測定した。
測定は、濁度計（日本電色工業（株）製、ＮＤＨ−２０００）を用いて、ＪＩＳ  Ｋ  ７１３６：２０００に準じて行った。
ヘイズ（％）＝（Ｔｄ／Ｔｔ）×１００
Ｔｄ：拡散透過率  Ｔｔ：全光線透過率
【０１２３】
（２）誘電率測定
作製した粘着シートに紫外線照射装置を用いて紫外線を２．０×１０３ｍＪ／ｃｍ２照射した後、幅５０ｍｍ、長さ５０ｍｍの寸法の矩形に切り出し、該粘着シートの片側面に１００ｍｍ×１００ｍｍ×１８μｍ（厚さ）寸法の銅箔（日本電解（株）製、商品名「ＳＬＰ−１８」）の光沢面側を粘着シートがはみ出さないように貼合せた。次いで、粘着シートの反対面に２０ｍｍ×２０ｍｍ×１８μｍ（厚さ）寸法の銅箔（日本電解（株）製、商品名「ＳＬＰ−１８」）の光沢面側を粘着シートがはみ出さないように貼合せた。１００ｍｍ×１００ｍｍ寸法の銅箔及び２０ｍｍ×２０ｍｍ寸法の銅箔のそれぞれのほぼ中央部に端子を接触させて、誘電率測定装置（Ａｇｉｌｅｎｔ  Ｔｅｃｈｎｏｌｏｇｉｅｓ社製、ＬＣＲ  ｍｅｔｅｒ  Ｅ４９８０）により２３℃、１００ｋＨｚにおける誘電率を測定した。
各実施例及び比較例の評価結果を表１に示す。表１の各成分の含有量は、樹脂組成物の総量を基準とする質量部である。
【０１２４】
【表１】
2015229687.tif 000005
【０１２５】
＜実施例２＞
［粘着シートの作製（４層品）］
（Ｉ）配合条件を表１に示す配合としたこと以外は、実施例１の（Ｉ）と同様の方法で液状の粘着性樹脂組成物を得た。
（ＩＩ）この粘着性樹脂組成物を重剥離セパレータの一方の面上に塗工して塗膜を形成した後、粘着層上に仮セパレータを積層し、紫外線を照射（２．０×１０３ｍＪ／ｃｍ２）し、その後、重剥離セパレータの他方の面に、アクリル系接着剤（ヒタレックスＫ−６０４０（商品名）、日立化成（株）製）をラミネートし、その上にキャリアフィルムを積層した。
（ＩＩＩ）２２０ｍｍ×１８０ｍｍになるように重剥離セパレータ、粘着層、仮セパレータ及びキャリアフィルムを切断した。
（ＩＶ）粘着層、重剥離セパレータ及び仮セパレータを２０５ｍｍ×１６０ｍｍになるように、直径７２ｍｍのロータリーブレードにより切断した。切断には、ロータリー式打抜装置を用いた。この時、キャリアフィルムの長辺側の両辺が、粘着層の長辺側の両辺より７．５ｍｍ張り出すように、また、キャリアフィルムの短辺側の両辺が、粘着層の短辺側の両辺より５ｍｍ張り出すように切断した。
（Ｖ）仮セパレータを剥離し、２１５ｍｍ×１７０ｍｍの軽剥離セパレータを粘着層上に積層した。このようにして、粘着シートを得た。この時、軽剥離セパレータの長辺側の両辺が、粘着層の長辺側の両辺より５ｍｍ張り出すように、又軽剥離セパレータの短辺側の両辺が、粘着層の短辺側の両辺より５ｍｍ張り出すように積層した。
【０１２６】
粘着シートについて上記と同様の評価を行ったところ、所望の形状を備える粘着シートを作製することができ、かつ実施例１と同様に光学特性、誘電率について優れる結果となった。
【産業上の利用可能性】
【０１２７】
本発明によれば、低誘電率及び高温高湿環境下に放置後の光学特性に優れる画像表示装置用粘着シートを製造することができる。このような粘着層が組み込まれたデバイスは、タッチパネルの感度の低下を防止するだけでなく、視認性の低下も防止できるため、本発明の粘着シートは画像表示装置の用途に適している。特に、本発明に係る粘着シートは、タッチパネル等の情報入力装置と透明保護板との間を充填する際に用いられるシート材料として極めて有用である。
【符号の説明】
【０１２８】
１…粘着シート、２…粘着層、３…重剥離セパレータ、４…軽剥離セパレータ、５…キャリアフィルム、２ａ，３ａ，４ａ，５ａ…外縁、７…画像表示ユニット、１２…液晶表示セル、２０，２２…偏光板、３０…タッチパネル、３１，３２…透明樹脂層、４０…透明保護板（ガラス又はプラスチック基板）、５０…バックライトシステム、６０…段差部。
【図１】
2015229687.tif 000006
【図２】
2015229687.tif 000007
【図３】
2015229687.tif 000008
【図４】
2015229687.tif 000009
【図５】
2015229687.tif 000010
【図６】
2015229687.tif 000011
【図７】
2015229687.tif 000012
【図８】
2015229687.tif 000013